(57)【特許請求の範囲】
【請求項１】
（Ａ）常温で液状の水素化ビスフェノールＡ型エポキシ樹脂、（Ｂ）融点が７０〜８５℃で平均粒径が１〜２０μｍの変性脂肪族ポリアミン系潜在性硬化剤及び（Ｃ）反応抑制剤としてのホウ素化合物を配合することを特徴とするエポキシ樹脂組成物。
【請求項２】
前記（Ｂ）成分が前記（Ａ）成分に非溶性でかつ均一に分散されていることを特徴とする請求項１に記載のエポキシ樹脂組成物。
【請求項３】
前記（Ａ）成分１００質量部に対して、前記（Ｂ）成分の配合量が３０〜８０質量部であることを特徴とする請求項１又は２のいずれかに記載のエポキシ樹脂組成物。
【請求項４】
請求項１〜３のいずれかに記載のエポキシ樹脂組成物に（Ｄ）充填剤を添加することを特徴とするディスペンサー塗布用接着剤。
【発明の詳細な説明】
【技術分野】
【０００１】
本発明は、表面実装用電子部品を各種プリント基板上に固定するのに好適なエポキシ樹脂組成物及びこれを用いたディスペンサー塗布用接着剤に関する。
【背景技術】
【０００２】
従来、表面実装用電子部品をプリント基板上に接着固定するための接着剤としては、エポキシ樹脂組成物が広く用いられている。このようなエポキシ樹脂組成物としては、例えば経時的な粘性変化が少なく、また硬化時に塗布面が広がることの少ないエポキシ樹脂組成物を得るため、エポキシ樹脂にアミン系硬化剤とチクソ付与剤としての親水性シリカを配合したもの（特許文献１参照）や、ディスペンサーを用いて塗布する場合に、高速塗布に対応した糸切れ性と、さらに貯蔵安定性の両方に優れたエポキシ樹脂組成物を提供することを目的として、エポキシ樹脂にアミン系潜在性硬化剤と焼成タルクと有機系レオロジー添加剤とを配合したもの（特許文献２参照）が提案されている。
【０００３】
近時、半導体を含む電子部品は、小型化、高密度化が進み、データの大容量化や処理速度の高速化等の性能向上を目的としている一方で、低コスト化が求められている。このため、従来とは材料の異なる電子部品が開発されており、その表面の（接着面）の状態も多様化してきているため、前記特許文献１や特許文献２に記載の組成物（接着剤）や従来の接着剤では十分な接着強度を得られない場合があり、電子部品の種類に関係なく短い硬化時間で安定した接着強度を発現する組成物（接着剤）として、例えば、ビスフェノールＡ型エポキシ樹脂やビスフェノールＦ型エポキシ樹脂、又はこれらの混合物からなるエポキシ樹脂と前記エポキシ樹脂を硬化させる硬化剤、特に常温で固体の変性アミン化合物で熱により活性化するものや所望の温度で溶解又は破壊されるマイクロカプセル中に例えば酸無水物、イミダゾール類、フェノール系化合物、アミド類等の硬化剤を含有させたマイクロカプセル型潜在性硬化剤とからなる液状エポキシ樹脂組成物であって、該組成物はソルダーレジストとプリフラックスを塗布した基板上にディスペンサーを用いて、１点の塗布直径が０．７±０．１５ｍｍのものを２点塗布後、被着体として２０１２タイプの角型セラミックコンデンサーを、塗布した箇所の上に装着させ、装着後３０秒で基板の表面温度が１５０℃になるように昇温後、６０秒間又は１時間保持して硬化後、２３℃まで放冷し、部品の長軸と直角方向に押して剥離したときの強度をプッシュプルゲージにて測定する接着試験により試験したとき、１５０℃の温度下における保持時間が６０秒のときの接着力（Ａ）と、１時間保持したときの接着力（Ｂ）とが、式０．６Ｂ＜Ａで規定する関係を満たす液状エポキシ樹脂組成物が提案されている（特許文献３参照）。
【０００４】
特許文献３に記載の組成物は、硬化温度が１３０〜１５０℃程度と高いため、近年においては電子部品の種類がさらに多様化し、発光ダイオードや高機能ＩＣなどの耐熱性の低い電子部品には適さないものであった。また、より低い温度で短時間硬化させることが可能な（Ａ）分子内に平均１個より多くのエポキシ基を有するエポキシ化合物と、（Ｂ）分子中にＯＨ基、ＳＨ基、ＮＨ基、ＮＨ２基、ＣＯＯＨ基及びＣＯＮＨＮＨ２
基から選ばれる少なくとも１個の官能基と３級アミノ基を兼有する化合物とを、化合物（Ａ）のエポキシ基１当量に対して０.０５〜５.０当量の割合の水の存在下で反応させて得ることのできる反応物からなるエポキシ樹脂用潜在性硬化剤と（ｘ）分子内に平均１個より多くのエポキシ基を有するエポキシ化合物とからなる保存安定性にも優れたエポキシ樹脂組成物（特許文献４参照）も提案されている。
【０００５】
しかしながら、特許文献４に記載した組成物は、硬化時間が１００℃で４分程度と未だ長く、低コスト化、生産性の向上の面から満足できるものではなかった。
【先行技術文献】
【特許文献】
【０００６】
【特許文献１】特開平４−０３３９１６号公報
【特許文献２】特開平７−３１６４００号公報
【特許文献３】ＷＯ２００７／０８３６７３号公報
【特許文献４】特開２０００−００１５２６号公報
【発明の概要】
【発明が解決しようとする課題】
【０００７】
本発明は、表面実装用電子部品を各種プリント基板上に固定するのに、従来よりも低温（１００℃）でも短い硬化時間（１４０秒以内）で接着固定させることができ、しかも保存安定性に優れたエポキシ樹脂組成物及びこれを用いたディスペンサー塗布用接着剤を提供することをその課題とする。
【課題を解決するための手段】
【０００８】
本発明者らは、前記課題を解決することができた。すなわち、常温で液状の水素化ビスフェノールＡ型エポキシ樹脂は潜在性硬化剤の平均粒径が１〜２０μｍの範囲で溶解することなく、かつ相溶性が良好なため、均一に分散され、保存安定性に優れたエポキシ樹脂組成物が得られる。さらに、平均粒径が１〜２０μｍなので加熱した際、潜在性硬化剤が速やかに溶解し、エポキシ樹脂と反応するため、低温速硬化性に優れたエポキシ樹脂組成物が得られる。このように、常温で液状の水素化ビスフェノールＡ型エポキシ樹脂に融点が７０〜８５℃で平均粒径が１〜２０μｍの潜在性硬化剤を分散混合することによって、本課題を解決し、低温速硬化性と保存安定性に優れた、エポキシ樹脂組成物及びこれを用いたディスペンサー塗布用接着剤を完成するに至った。
【０００９】
すなわち、本発明の要旨は以下のとおりである。
（１）（Ａ）常温で液状の水素化ビスフェノールＡ型エポキシ樹脂、（Ｂ）融点が７０〜８５℃で平均粒径が１〜２０μｍの変性脂肪族ポリアミン系潜在性硬化剤及び（Ｃ）反応抑制剤としてのホウ素化合物を配合することを特徴とするエポキシ樹脂組成物。
（２）前記（Ｂ）成分が前記（Ａ）成分に非溶性でかつ均一に分散されていることを特徴とする（１）に記載のエポキシ樹脂組成物。
（３）前記（Ａ）成分１００質量部に対して、前記（Ｂ）成分の配合量が３０〜８０質量部であることを特徴とする（１）又は（２）のいずれかに記載のエポキシ樹脂組成物。
（４）（１）〜（３）のいずれかに記載のエポキシ樹脂組成物に（Ｄ）充填剤を添加することを特徴とするディスペンサー塗布用接着剤。
【発明の効果】
【００１０】
本発明によれば（Ａ）常温で液状の水素化ビスフェノールＡ型エポキシ樹脂、（Ｂ）融点が７０〜８５℃で平均粒径が１〜２０μｍの変性脂肪族ポリアミン系潜在性硬化剤及び（Ｃ）反応抑制剤を配合した組成物であって、（Ａ）成分は（Ｂ）成分を常温で溶解することなく、均一に分散混合できるため、低温速硬化性と保存安定性に優れるエポキシ樹脂組成物及びこれを用いたディスペンサー塗布用接着剤を提供できる。
【００１１】
プリント基板に表面実装用電子部品を固定するのに低い温度で短時間硬化できるため、耐熱性の低い表面実装用電子部品に適していて、また次工程までの時間を短くすることができ、作業効率、生産性が向上するため、ディスペンサー塗布用接着剤に好適である。
【発明を実施するための形態】
【００１２】
次に、本発明のエポキシ樹脂組成物及びこれを用いたディスペンサー塗布用接着剤について説明する。
（Ａ）常温で液状の水素化ビスフェノールＡ型エポキシ樹脂
本発明で用いる、（Ａ）成分は、潜在性硬化剤を均一に分散した状態で存在させることができ、初期粘度が低いエポキシ樹脂組成物を得ることができるため、常温で液状の水素化ビスフェノールＡ型エポキシ樹脂を用いる。水素化の方法としては、例えばロジウム及び／又はルテニウム触媒を用いて、特定のエーテル基含有アルコールの存在下、１〜２０ＭＰａの水素圧下、３０〜１００℃で水素化することで製造できる。（Ａ）成分は、保存安定性を考慮すると水素化率８０〜１００％であり、好ましくは９０〜１００％で、かつエポキシ当量は１８０〜２４０、特に２０５〜２２０が好ましい。
【００１３】
（Ａ）成分には、効果を損なわない範囲で他の常温で液状のエポキシ樹脂を混合して使用することができる。他の常温で液状のエポキシ樹脂としては、エピクロルヒドリンとビスフェノールＡやビスフェノールＦ、ビスフェノールＡＤ等より得られるビスフェノール型エポキシ樹脂、エピクロルヒドリンとフェノールノボラックやクレゾールノボラックより得られるノボラック型エポキシ樹脂、ナフタレン環を含んだ骨格を有するナフタレン含有エポキシ樹脂、ポリブタジエンのエポキシ化物等のポリオレフィン型エポキシ樹脂、グリシジルアミン、グリシジルエーテル、ビフェニルなどの１分子内に２個以上のグリシジル基を有する各種のエポキシ化合物、脂環エポキシ基を１分子内に２個以上有する脂環式エポキシ樹脂等が挙げられる。これらの化合物は単独で又は２種以上を混合して使用することができる。
【００１４】
（Ｂ）融点が７０〜８５℃で平均粒径が１〜２０μｍの変性脂肪族ポリアミン系潜在性硬化剤
本発明で用いる、（Ｂ）成分は、硬化反応が良好であり、融点が７０〜８５℃で平均粒径が１〜２０μｍの脂肪族ポリアミンの変性物である。（Ｂ）成分は、融点が７０〜８５℃である。融点が７０℃より低い場合は保存安定性に優れず、８５℃を超える場合は低温硬化では硬化不十分となる。保存安定性と低温硬化性の両面を考慮すると、融点はより好ましくは７３〜８３℃である。
【００１５】
（Ｂ）成分の平均粒径は１〜２０μｍである。平均粒径が１μより小さい場合は粒子が凝集し、均一に分散することができないため、低温速硬化に優れず、２０μｍより大きい場合、短時間硬化では硬化不十分となる。分散性と短時間硬化の両面を考慮すると平均粒径はより好ましくは３〜７μｍである。本発明において、配合量は限定されるわけではないが、短時間硬化と接着力を考えると、（Ａ）成分１００質量部に対して（Ｂ）成分は３０〜８０質量部であることが好ましい。（Ｂ）成分の配合量が３０質量部より少ない場合、短時間硬化では硬化不十分となり、８０質量部を超える場合、十分な接着力が得られないので好ましくない。短時間硬化と接着力の両面を考慮すると配合量は４０〜７０質量部の範囲とすることがより好ましい。
【００１６】
（Ｂ）成分には、効果を損なわない範囲で他の潜在性硬化剤を混合して使用することができる。他の潜在性硬化剤としては、ジシアンジアミド及びその誘導体、有機酸ヒドラジド系化合物、ポリアミン系化合物、ポリアミド化合物、アミンアダクト系化合物、イミダゾール化合物、スピロアセタール系化合物、アミン−尿素アダクト系化合物等が挙げられる。これらの化合物は単独で又は２種以上を混合して使用することができる。
【００１７】
（Ｃ）反応抑制剤
（Ｃ）成分の反応抑制剤としては、ホウ素化合物及び／または酸性化合物がある。
【００１８】
（Ｃ）成分の１つとしてのホウ素化合物は、室温で液状または固体のホウ素化合物で硬化促進剤表面と反応し硬化促進剤表面の塩基性をブロックする役割を果たし組成物の保存状態での貯蔵安定性をさらに向上させる効果がある。例えば、このようなものとしては、トリメチルボレート、トリエチルボレート、トリ−ｎ−プロピルボレート、トリイソプロピルボレート、トリ−ｎ−ブチルボレート、トリペンチルボレート、トリアリルボレート、トリヘキシルボレート、トリシクロヘキシルボレート、トリオクチルボレート、トリノニルボレート、トリデシルボレート、トリドデシルボレート、トリヘキサデシルボレート、トリオクタデシルボレート、トリス（２−エチルヘキシロキシ）ボラン、ビス（１，４，７，１０−テトラオキサウンデシル）（１，４，７，１０，１３−ペンタオキサテトラデシル）（１，４，７−トリオキサウンデシル）ボラン、トリベンジルボレート、トリフェニルボレート、トリ−ｏ−トリルボレート、トリ−ｍ−トリルボレート、トリエタノールアミンボレート、２，２’−オキシビス（５，５−ジメチル−１，３，２−ジオキサボリナン）等が挙げられるがこれに限定されるものではない。また、これらのものは1種又は2種以上を組み合わせて用いてもよい。
【００１９】
前記ホウ素化合物は取扱い性の面からフェノール樹脂と組み合わせて用いることもできる。このようなものとしては、例えば、四国化成工業株式会社製、キュアダクトＬ−０７Ｎ等が市販されているがこれらに限定されるものではない。
【００２０】
（Ｃ）成分のもう一方ものとしては、酸性化合物があり、室温で液状または固体の有機酸、または無機酸で、組成物の保存状態での保存安定性をさらに向上させる効果がある。例えば、硫酸、酢酸、アジピンサ酸、酒石酸、フマル酸、バルビーツ酸、ホウ酸、ピロガロール、フェノール樹脂、カルボン酸無水物等が挙げられる。ただし、本発明においては取り扱いが良好のため、ホウ素化合物がより好ましい。
【００２１】
本発明において、配合量は必ずしも限定されるわけではないが、保存安定性や硬化性を考えると、（Ａ）成分１００質量部に対して（Ｃ）成分の配合量は１〜５０質量部が好ましい。（Ｃ）成分の配合量が１質量部より少ない場合、エポキシ樹脂組成物の保存安定性を損ない、５０質量部を超える場合、硬化性を損なうので好ましくない。特に保存安定性や硬化性の両面を考慮して２〜２０質量部の範囲とすることがより好ましい。これらの化合物は単独で又は２種以上を混合して使用することができる。
【００２２】
また、本発明のエポキシ樹脂組成物には、（Ａ）成分１００質量部、（Ｂ）成分３０〜８０質量部及び（Ｃ）成分１〜５０質量部に加え、所望に応じ、本発明の目的が損なわれない範囲で、充填剤、硬化促進剤、希釈剤、可塑剤、着色剤、レベリング剤、難燃剤、消泡剤、界面活性剤などの添加剤を配合することができる。これらの添加剤は、（Ａ）、（Ｂ）及び（Ｃ）成分を混合した後にこれらの添加剤を加えて均一に混合してもよいし、（Ａ）、（Ｂ）及び（Ｃ）成分の１種又は２種以上の成分と混合してもよい。
【００２３】
特に、本発明のエポキシ樹脂組成物に（Ｄ）成分として充填材を添加することにより、高速塗布に必要な糸切れ性に優れるディスペンサー塗布用接着剤が得られる。
【００２４】
（Ｄ）成分としては、炭酸カルシウム、ケイ酸カルシウム、溶融シリカ、結晶性シリカ、非晶性シリカ、低α線シリカ、ガラスフレーク、ガラスビーズ、ガラスバルーン、アルミナ、水酸化アルミニウム、酸化マグネシウム、マグネシア、タルク、マイカ、クレー、チタンホワイト、窒化ケイ素、窒化ホウ素、炭化ケイ素、硫酸バリウム、等の無機充填材や各種の合成樹脂粒子、例えば、ポリエステル樹脂、ポリアミド樹脂、メラミン樹脂、ベンゾグアナミン樹脂、ベンゾグアナミン／メラミン／ホルマリン縮合物、アクリル樹脂、ウレタン樹脂、スチレン樹脂等の有機充填材が挙げられ、これらの１種又は２種を混合して用いることもできる。
【００２５】
（Ｄ）成分の充填剤は、平均粒径が１０〜１０００ｎｍであることが好ましい。より好ましくは１０〜５０ｎｍで、その配合量は（Ａ）成分１００質量部に対して２〜１０質量部である。（Ｄ）成分の配合量が２質量部より少ない場合、塗布面が広がり、またディスペンサーの部品を汚してしまい、１０質量部を超える場合、高速塗布に必要な糸切れ性の良い接着剤を得られなくなるので好ましくない。塗布性や作業性の両面を考慮して、配合量は特に４〜８質量部が好ましい。
本発明の接着剤の製造方法としては、水素化ビスフェノールＡ型エポキシ樹脂、潜在性硬化剤及び充填材を攪拌混合し調製する。
【実施例】
【００２６】
次に、本発明を実施例に基づいて具対的に説明するが、本発明はこれに限定されるものではない。なお、各物性は下記のようにして測定したものである。
（１）初期粘度（Ｐａ・ｓ）
ＥＨＤ型粘度計を用い、２５℃において回転数０．５ｒｐｍで測定し、１００Ｐａ・ｓ未満のものを○、１００Ｐａ・ｓ以上のものを×とする。
（２）ゲル化時間（ｓ）
ＪＩＳ Ｃ−２１０４に依拠したゲル板を１００℃に保ち、その板上に０．４ｍｌの試料を載置後、かきまぜ棒でかきまぜ、糸が引かなくなるまでの時間（ｓ）を測定した。１００℃で１４０秒未満のものを○、１４０秒以上のものを×とする。
（３）接着力（Ｎ）
予め、ソルダーレジストとその上にプリフラックスを塗布した基板の上に、本発明のエポキシ樹脂組成物（接着剤）をディスペンサーにて１点の塗布直径が０．７±０．１５ｍｍで２点塗布する。この接着剤上に２０１２タイプの角型セラミックコンデンサーを装着した後、２０秒で基板の表面温度が１００℃になるように上昇し、その後、６０秒間保持して硬化する（硬化炉：静止式リフロー炉ＳＡＲ−４０１Ａ（奥原電気社製））。その後、試験片を室温（２５℃）まで放冷し、部品の長軸と直角方向に押した時の剥離強度をプッシュプルゲージで測定する。測定回数は５０点とし、その平均値が１３Ｎ以上を○、１３Ｎ未満を×とする。
（４）保存安定性
エポキシ樹脂組成物を２５℃及び４０℃雰囲気下に放置して粘度を測定する。２５℃雰囲気下で、初期粘度に対して２倍となる日数を示し、３０日以上のものを○、３０未満のものを×とし、４０℃雰囲気下で、初期粘度に対して２倍となる日数を示し、３０日以上のものを○、３０未満のものを×とする。この場合の粘度は、前記初期粘度に際して用いたのと同じ粘度計を用い、２５℃で０．５ｒｐｍの条件で測定する。
【００２７】
なお、表１に示した配合成分の内容は次のとおりである。
（Ｉ）エポキシ樹脂
（Ｉ−１）水素化ビスフェノールＡ型エポキシ樹脂、「リカレジンＨＢＥ−１００」、新日本理化社製
（Ｉ−２）ビスフェノールＡ型エポキシ樹脂、「ＪＥＲ８２８」、油化シェルエポキシ社製
（Ｉ−３）ビスフェノールＦ型エポキシ樹脂、「ＪＥＲ８０７」、油化シェルエポキシ社製
（II）潜在性硬化剤
（II−１）変性脂肪族ポリアミン、「アデカハードナーＥＨ−４３５７Ｓ」、融点７８℃、平均粒径５μｍ、ＡＤＥＫＡ社製
（II−２）II−１の平均粒径を１０μｍになるように分級したものです。変性脂肪族ポリアミン、「アデカハードナーＥＨ−４３５７Ｓ」、融点７８℃、平均粒径１０μｍ、ＡＤＥＫＡ社製
（II−３）II−１の平均粒径を２５μｍになるように分級したものです。変性脂肪族ポリアミン、「アデカハードナーＥＨ−４３５７Ｓ」、融点７８℃、平均粒径２５μｍ、ＡＤＥＫＡ社製
（II−４）変性ポリアミン、「フジキュアーＦＸＲ−１０８１」、融点１２１℃、平均粒径４μｍ、富士化成工業社製
（III）反応抑制剤
エポキシ−フェノール−ホウ素化合物配合物、「キュアダクトＬ−０７Ｎ」、四国化成社製
（IV）充填剤
親水性シリカ、「ＡＥＲＯＳＩＬ＃３００」、日本アエロジル社製
【００２８】
実施例１
水素化ビスフェノールＡ型エポキシ樹脂（Ｉ−１）１００質量部、潜在性硬化剤（II−１)６１質量部、反応抑制剤（III)１０質量部及び充填材（IV)３質量部をプラネタリーミキサー（井上製作所社製）にて常温で３ｈ攪拌混合し、エポキシ樹脂組成物を調製した。このものの物性を表１に示す。
【００２９】
実施例２〜４、比較例１〜６
実施例１と同様にして、表１に記載の各成分を表１に記載の割合で攪拌混合し、エポキシ樹脂組成物を調整した。このものの物性を表１に示す。
【００３０】
【表１】
0005606079.tif 000002
【００３１】
（評価）
表１に示したように、実施例１のエポキシ樹脂組成物は、ゲル化時間が１４０秒未満で、接着力が１３Ｎ以上であった。これは、比較例１と２から分かるように、潜在性硬化剤の平均粒径及び融点の違いによるものであり、本発明の重要なポイントである。
【００３２】
また、表１に示したように、実施例１〜４のエポキシ樹脂組成物は全て、保存安定性が３０日以上であった。これは、比較例３から分かるように、エポキシ樹脂が、（Ｉ−１）水添ビスフェノールＡ型エポキシ樹脂と、（Ｉ−３）ビスフェノールＦ型エポキシ樹脂の違いによるものである。
【００３３】
加えて、表１に示したように、実施例１のエポキシ樹脂組成物は、保存安定性が３０日以上であった。これは、比較例４から分かるように、反応抑制剤の有無の違いによるものである。
【産業上の利用可能性】
【００３４】
本発明のエポキシ樹脂組成物は、（Ｂ）成分が（Ａ）成分に非溶性でかつ均一に分散性した状態で存在し、低温速硬化性と保存安定性に優れるので、ディスペンサー塗布用接着剤に好適である。プリント基板に表面実装用電子部品を固定するのに低い温度で短時間硬化できるため、耐熱性の低い表面実装用電子部品に適していて、また次工程までの時間を短くすることができ、作業効率、生産性が向上する。しかも保存安定性が高いのでディスペンサー塗布に適した接着剤が得られる。このようなディスペンサー塗布用接着剤を用いて高品質の実装プリント基板を低コストで得ることができるため、本発明のエポキシ樹脂組成物及びこれを用いたディスペンサー塗布用接着剤は、実装分野に極めて有効である。